폴리 피리 도 비스 이미다졸 중합체 는 경질 막대 형 중합체 이 다 . 이 중합체 ( 예컨대 , PIPD 로 지칭 되 며 M 5 ® 섬유 를 제조 하 는 데 사용 되 는 중합체 로서 공지 된 중합체 의 조성물 ) 로부터 제조 된 섬유 는 내 절단 성 및 내연 성 보호 의류 둘 모두 에 유용 한 것 으로 공지 되 어 있 다 . 중합체 사슬 사이 에 강한 수소 결합 을 갖 는 경질 막대 형 중합체 섬유 , 예 를 들 어 폴리 피리 도 비스 이미다졸 은 미국 특허 제 5 , 674 , 969 호 ( 시케 마 ( Sikkema ) 등 ) 에 기재 되 어 있 다 . 폴리 피리 도 비스 이미다졸 의 예 로 는 , 폴리인산 중 에서 의 테트라 아미노 피리딘 과 2 , 5 - 디 히드록시 테레프탈산 의 축합 중합 에 의해 제조 될 수 있 는 폴리 ( 1 , 4 -( 2 , 5 - 디 히드록시 ) 페닐 렌 - 2 , 6 - 피리 도 [ 2 , 3 - d : 5 , 6 - d '] 비스 이미다졸 ) 이 있 다 . 시케 마의 상기 특허 문헌 에 는 이 들 섬유 로부터 펄프 가 제조 될 수 있 다고 개시 되 어 있 다 . 또한 , 시케 마의 상기 특허 문헌 에 는 1 차원 또는 2 차원 물체 , 예컨대 섬유 , 필름 , 테이프 등 의 제 조시 , 폴리 피리 도 비스 이미다졸 은 약 3 . 5 이상 , 바람직 하 게 는 약 5 이상 , " 보다 특히 약 10 이상 의 상대 점도 ( "" Vrel "" 또는 "" hrel """, 25 ℃ 에서 메탄 술폰산 중 의 중합체 농도 0 . 25 g / dl 에서 측정 함 ) 에 상응 하 는 높 은 분자량 을 갖 는 것 이 바람직 하 다고 기술 되 어 있 다 . 또한 , 시케 마의 상기 특허 문헌 에 는 상대 점도 가 약 12 를 초과 하 는 폴리 [ 피리 도 비스 이미다졸 - 2 , 6 - 디 일 ( 2 , 5 - 디 히드록시 - p - 페닐 렌 ) ] 을 사용 하 여 양호 한 섬유 방사 결과 를 수득 하 였 고 50 을 초과 하 는 상대 점도 ( 약 15 . 6 dl / g 을 초과 하 는 고유 점도 에 해당 함 ) 가 달성 될 수 있 음 이 개시 되 어 있 다 .